(57)【特許請求の範囲】
【請求項１】
感湿性の製品を包装するためのブリスターパック用のプッシュ―スルーホイルとしてのカバーホイルであって、前記カバーホイルは、水蒸気及び気体の透過を防止するバリア層としてのアルミニウムホイルと、ブリスター基底部品に対して密封を行うための密封層と、前記アルミニウムホイルの前記密封層を備えた側の面に配され、かつ、粒子状の粉末剤で構成された吸湿性乾燥剤を含有する、プラスチック材料層を有する、前記カバーホイルにおいて、前記乾燥剤を含有する前記プラスチック材料層をポリエチレン（ＰＥ）によって構成し、前記乾燥剤の粒子が前記アルミニウムホイルに押し付けられて前記アルミニウムホイルを突き破らないように、前記アルミニウムホイルと前記乾燥剤を含有する前記プラスチック材料層との間に、低密度ポリエチレン（ＬＤＰＥ）によって構成された緩衝層を配置し、前記緩衝層と、前記乾燥剤を含有する前記プラスチック材料層と、前記密封層とを、前記アルミニウムホイルに適用された共押出し層によって形成し、前記乾燥剤によって前記乾燥剤を含有する前記プラスチック材料層に脆性を付与し、前記ブリスターパックの吸水能力を増大させ、かつ、前記カバーホイルのプッシュ―スルー性能が保持されるように、前記乾燥剤を含有する前記プラスチック材料層の単位面積当たりの重量を設定したことを特徴とする、前記カバーホイル。
【請求項２】
請求項１に記載したカバーホイルにおいて、前記乾燥剤は、アルカリ金属とアルカリ土類金属で構成される群から選択された少なくとも一つの酸化物を含むことを特徴とする、前記カバーホイル。
【請求項３】
請求項２に記載したカバーホイルにおいて、前記乾燥剤を含有する前記プラスチック材料層は、前記乾燥剤として、酸化カルシウム（ＣａＯ）を含有することを特徴とする、前記カバーホイル。
【請求項４】
請求項１に記載したカバーホイルにおいて、前記乾燥剤として、ケイ酸塩、シリカ・ゲル、アルミノケイ酸塩、物理的乾燥物質、結晶水吸収物質、糖及びヒドロキシル基（水酸基）を担持した化合物が使用されることを特徴とする、前記カバーホイル。
【請求項５】
請求項１に記載したカバーホイルにおいて、前記密封層はポリエチレン（ＰＥ）で構成されていることを特徴とする、前記カバーホイル。
【請求項６】
請求項1乃至５のうちのいずれか一項に記載したカバーホイルにおいて、前記アルミニウムホイルは、前記密封層が設けられた側の面に接着促進剤を被覆されていることを特徴とする、前記カバーホイル。
【請求項７】
請求項１乃至６のうちのいずれか一項に記載されたカバーホイルを有する、感湿性の錠剤及び粉剤のような医薬品を包装するためのブリスターパック。
【発明の詳細な説明】
【技術分野】
【０００１】
本発明は、感湿性の製品を包装するためのブリスターパック用プッシュ―スルーホイルとしてのカバーホイルに関し、水蒸気と気体の透過を防止するバリア層として、及び、ブリスター基底部品を密封するための密封層として、アルミニウムホイルを有する、カバーホイルに関するものである。
【背景技術】
【０００２】
湿気と酸素に敏感な製品をプラスチック材料で包装することによって、これらの製品を有害な大気の諸影響から保護することは、一般に知られている。例えば、湿気に弱い製品は、水分子を事実上透過させないプラスチック材料フィルムによって、包装することができる。例えば、湿気の浸透に対するバリアとして、高密度ポリエチレン（ＨＤＰＥ）のフィルムやポリ塩化ビニリデン−アクリル酸メチル共重合体（ＰＶＤＣ−ＭＡ）のフィルムを使用することができる。また、湿気の浸透に対するバリア材料として、延伸ポリプロピレン（ｏＰＰ）フィルム、金属化延伸ポリプロピレン（ｏＰＰ）フィルム、又は、金属化ポリエステルフィルムも使用される。更に、湿気及び酸素のうちのいずれか一方又は双方の浸透に対するバリア材料として、金属フィルムが知られており、これらの金属フィルムは、しばしば、プラスチック材料フィルムを有する複合材料に使用される。水蒸気及び気体に対する優れた障壁効果は、又、エチレン−ビニルアルコール共重合体（ＥＶＯＨ）の層によって達成することができる。
【０００３】
現在では、湿気及び酸素の浸透に対する遮断効果が高いバリア層を備えたラミネートが知られているが、これらのラミネートの端縁部は、このバリア層によって保護されていないから、特に密封包装において、湿気の浸透を完全に防止することはできない。湿気と酸素は、密封領域におけるこれらの保護されていない端縁部を通って、熱シールされた包装体の内部に浸透可能であるから、湿気に弱い製品の品質が損なわれるおそれがある。
【０００４】
バリア層と、吸湿材を含有する密封層とを有する、多層フィルムは、国際公開ＷＯ−Ａ−２００４／０８０８０８号公報に開示されている。これらのフィルムは、例えば、診断用の試験片のような感湿性の物品の包装に使用され、これらのフィルムは、折り畳まれた後に、これらのフィルム自体に対して熱シールされ、或いは、第二のフィルムに対して熱シールされる。水結合作用の強い吸湿材として、酸化カルシウム（ＣａＯ）を使用するのが好ましい。
【０００５】
錠剤や粉体のような感湿性の製品を包装するために、水蒸気及び気体に対するバリア層を有するラミネートで作られたブリスター基底部品を備えたブリスターパックを使用することは、国際公開ＷＯ−Ａ−２００７／１０４３４４号公報から既知である。乾燥剤として、例えば、ＣａＯを含有する、ポリオレフィンの層が、ブリスター基底部品の内側とこのブリスター基底部品を閉鎖するカバーホイルとに向けられたバリア層の側面に、更に配置されている。プッシュ―スルーホイルとして設計されたカバーフィルムは、例えば、密封層／アルミニウムホイル／印刷下塗りラッカー／印刷／印刷上塗りラッカーという構成を有する。
【０００６】
ブリスターパックのプッシュ―スルーホイルは、典型的には、「硬質の」状態における厚さが２０μｍのアルミニウムホイルを有する。例えば、高齢者のように力が弱い人に対しても、プッシュ―スルーによる開放を保証するため、ブリスター基底部品を密封するために必要な内側層は、とりわけ、ある特定の厚さを超えてはならない。密封層としてＬＤＰＥコーティングを有する従来のプッシュ―スルーホイルは、例えば、ラッカー、１乃至２ｇ／ｍ２  ／  アルミニウムホイル、硬質、２０μｍ  ／  プライマー、１ｇ／ｍ２  ／  ＬＤＰＥ、１５ｇ／ｍ２という構成を有する。
【０００７】
乾燥剤を含有する内側層を備えたブリスター基底部品の最大吸水能力は、この内側層の厚さによって限定される。その理由は、この内側層の厚さが、典型的には約３５乃至６５ｇ／ｍ２の乾燥剤を含有するこの内側層の単位面積当たりの重量に限定されるためである。乾燥剤の割合は、典型的には、乾燥剤が積載された層の単位面積当たりの全重量の約３０乃至５０％である。しかし、乾燥剤の助けによって「湿った錠剤」をも乾燥させるためには、基本的に、ブリスターパック内の吸水能力をできる限り高くするべきである。
【先行技術文献】
【特許文献】
【０００８】
【特許文献１】国際公開ＷＯ−Ａ−２００４／０８０８０８号公報
【特許文献２】国際公開ＷＯ−Ａ−２００７／１０４３４４号公報
【発明の概要】
【発明が解決しようとする課題】
【０００９】
本発明の目的は、感湿性の製品を包装するためのブリスターパックの吸水能力を更に増大させることができる、プッシュスルーホイルとしてのカバーホイルを提供することにある。
【課題を解決するための手段】
【００１０】
前述の目的を達成するため、本発明のカバーホイルは、感湿性の製品を包装するためのブリスターパック用のプッシュ―スルーホイルとしてのカバーホイルであって、前記カバーホイルは、水蒸気及び気体の透過を防止するバリア層としてのアルミニウムホイルと、ブリスター基底部品に対して密封を行うための密封層と、前記アルミニウムホイルの前記密封層を備えた側の面に配され、かつ、粒子状の粉末剤で構成された吸湿性乾燥剤を含有する、プラスチック材料層を有する、前記カバーホイルにおいて、前記乾燥剤を含有する前記プラスチック材料層をポリエチレン（ＰＥ）によって構成し、前記乾燥剤の粒子が前記アルミニウムホイルに押し付けられて前記アルミニウムホイルを突き破らないように、前記アルミニウムホイルと前記乾燥剤を含有する前記プラスチック材料層との間に、低密度ポリエチレン（ＬＤＰＥ）によって構成された緩衝層を配置し、前記緩衝層と、前記乾燥剤を含有する前記プラスチック材料層と、前記密封層とを、前記アルミニウムホイルに適用された共押出し層によって形成し、前記乾燥剤によって前記乾燥剤を含有する前記プラスチック材料層に脆性を付与し、前記ブリスターパックの吸水能力を増大させ、かつ、前記カバーホイルのプッシュ―スルー性能が保持されるように、前記乾燥剤を含有する前記プラスチック材料層の単位面積当たりの重量を設定したことを特徴とする。
【００１１】
本発明は、全体として、ＷＯ−Ａ−２００４／０８０８０８による包装用ホイルと、これらの包装用ホイルから製造される包装と、ＷＯ−Ａ−２００７／１０４３４４によるブリスター基底部品とから得られた知識を利用している。
【発明の効果】
【００１２】
この内側層は、すなわち、ブリスター基底部品に対して密封するように設けられたアルミニウムホイルの側の面に配置され、かつ、乾燥剤を含有する、プラスチック材料層は、このホイルのプッシュ―スルー性能を減少させることなく、従来技術によるプッシュ―スルーホイルに用いられている密封可能な内側層と比較して、驚くべきことに、二倍乃至三倍の厚さを有することができることが見出された。この理由は、乾燥剤を保持する層が、保持しない層に比べて、はるかに高い脆性を有するためである。かかる認識によって、十分な量の乾燥剤を含有し、したがって、経済的に理にかなった量の乾燥剤を含有する、本発明によるカバーホイルの開発の道筋が、初めて明らかになったのである。
【発明を実施するための形態】
【００１３】
乾燥剤を含有するプラスチック材料層は、この乾燥剤として、アルカリ金属及びアルカリ土類金属の群から選ばれた少なくとも一つの酸化物を含有することが好ましい。乾燥剤を含有するプラスチック材料層として、特に好ましいものは、その乾燥剤として、酸化カルシウム（ＣａＯ）を含有し、特に、０．５乃至９５重量％のＣａＯを含有し、好ましくは、１０乃至６５重量％のＣａＯを含有する。
【００１４】
しかし、例えば、シリケート、シリカ・ゲル、アルミノシリケート、物理的乾燥物質、結晶水吸収物質、糖及びヒドロキシル基（水酸基）を担持した化合物等の乾燥剤として適した他の物質を使用することもできる。
【００１５】
一般に、乾燥剤は粒子状の粉末剤として存在しているから、乾燥剤の粒子がアルミニウムホイルに押し付けられてアルミニウムホイルを突き破らないように、注意しなければならない。このようにしてアルミニウムホイルに穴が開くと、ブリスターパックの一体性が破壊され、目的としている高い防湿性が損なわれるためである。通常、乾燥剤は、乾燥剤を担持するマスターバッチの形態で、押し出し法又は共押出し法によってアルミニウムホイルに塗布される。この場合は、この乾燥剤を担持する層の厚さは大き過ぎてはならない。さもないと、高齢者にとってはとりわけ重要なことであるが、比較的小さな力で錠剤を押し出すことができなくなり、カバーホイルのプッシュ―スルー性能が失われるからである。乾燥剤を担持したマスターバッチは、例えば、ポリエチレン（ＰＥ）とＣａＯで作られて市販されているが、この乾燥剤の粒度（ｄ１００）は１０乃至２０μｍよりも大きい。この粒度は、一般に、「硬質の」状態のプッシュ―スルーホイルに使用される、例えば、厚さ２０μｍのアルミニウムホイルを突き破る域にある。
【００１６】
したがって、このアルミニウムホイルと、乾燥剤を含有するこのプラスチック材料層との間に、プラスチック材料で作られた緩衝層を配置することが好都合であることが分かる。
【００１７】
乾燥剤を含むプラスチック材料層及び／又は緩衝層及び／又は密封層は、ポリオレフィンで構成されることが好ましく、特に、ポリエチレン（ＰＥ）で構成されることが好ましく、とりわけ、高密度ポリエチレン（ＨＤＰＥ）及び／又は直鎖状低密度ポリエチレン（ＬＬＤＰＥ）及び／又は低密度ポリエチレン（ＬＤＰＥ）及び／又はポリプロピレン（ＰＰ）で構成されることが好ましく、そして、随意に、アイオノマー、ＥＡＡ又はＰＰ−ＭＳＡ等の酸改質ポリオレフィンの成分を包含する。これらの酸改質ポリオレフィンは接着促進剤として機能するから、場合によっては、個別のプライマーを省略することができる。
【００１８】
これらの緩衝層と、乾燥剤を含有するプラスチック層と、密封層とは、アルミニウムホイルに塗布された共押出し層によって形成されるのが好ましい。
【００１９】
このアルミニウムホイルの密封層を設けた側の面を接着促進剤によって被覆することが可能であり、特に、水ベースのプライマー又は溶剤ベースのプライマーによって、又は、高分子接着促進剤によって、被覆することができる。
【実施例】
【００２０】
代表的なカバーホイルの構造は、例えば、
ラッカー、１乃至２ｇ／ｍ２
アルミニウムホイル、２０μｍ、硬質
プライマー、１ｇ／ｍ２
ＬＤＰＥ、緩衝層として１２ｇ/ｍ２
ＰＥ＋乾燥剤、３０ｇ／ｍ２
ＬＤＰＥ、密封層として４ｇ／ｍ２
である。
【００２１】
更に、このカバーホイルは印刷することが可能であり、この印刷には、選択的に、上塗りを施すことができる。
【００２２】
測定値は、
ラッカー、１乃至２ｇ／ｍ２
アルミニウムホイル、２０μｍ、硬質
プライマー、１ｇ／ｍ２
ＬＤＰＥ、密封層として１５ｇ／ｍ２
という層構成を有する、基準となるプッシュ―スルーホイルと比較して、乾燥剤を含有するプラスチック材料層では、単位面積当りの重量が約３８ｇ／ｍ２に至るまで、プッシュ―スルー性能の悪化が確認されないことを示している。